ПОКРЫВНЫЕ КОМПОЗИЦИИ НА ОСНОВЕ РАСТВОРИТЕЛЕЙ

1. Покрывная композиция, получаемая способом, включающим
a) проведение реакции эпоксидированного растительного масла с веществом с гидроксильными функциональными группами в присутствии кислотного катализатора и растворителя с получением полиолов на основе масел с гидроксильными функциональными группами;
b) смешивание полиолов на основе масел с гидроксильными функциональными группами с сополимером полиолефинов с функциональными группами с получением смеси;
c) проведение реакции смеси с этиленненасыщенным мономерным компонентом в присутствии инициатора с получением привитого сополимера и
d) сшивание привитого сополимера кросслинкером с получением покрывной композиции.
2. Покрывная композиция по п. 1, где эпоксидированное растительное масло получают из глицеридов ненасыщенных жирных кислот.
3. Покрывная композиция по п. 1, где эпоксидированное растительное масло присутствует в количестве приблизительно от 1 до приблизительно 95 частей от общей массы акрилового привитого сополимера на основе масла с гидроксильными функциональными группами.
4. Покрывная композиция по п. 1, где вещество с гидроксильными функциональными группами содержит пропиленгликоль, 1,3-пропандиол, этиленгликоль, неопентилгликоль, триметилолпропан, диэтиленгликоль, простой
полиэфиргликоль, бензиловый спирт, 2-этилгексанол, сложный полиэфир, поликарбонат, полиолефин с гидроксильными функциональными группами или их смесь.
5. Покрывная композиция по п. 1, где вещество с гидроксильными функциональными группами присутствует в количестве приблизительно от 1 до приблизительно 95 частей эпоксидированного растительного масла.
6. Покрывная композиция по п. 1, где массовое отношение полиолов на основе масел с гидроксильными функциональными группами к сополимеру полиолефинов с функциональными группами составляет приблизительно от 80:20 до приблизительно 20:80 от общего содержания твердых веществ.
7. Покрывная композиция по п. 1, где кислотный катализатор содержит сильную кислоту, такую как сульфоновая кислота, трифлатная кислота, соль трифлатной кислоты металлов групп IIA, IIB, IIIA, IIIB или VIIIA Периодической таблицы элементов (по соглашению IUPAC 1970), смесь указанных солей трифлатной кислоты или их сочетание.
8. Покрывная композиция по п. 1, где массовое соотношение этиленненасыщенного мономерного компонента с полиоламами на основе масел с гидроксильными функциональными группами и с сополимером полиолефинов с функциональными группами составляет приблизительно от 10:60:30 до приблизительно 80:10:10.
9. Покрывная композиция по п. 1, где проводят реакцию полиолов на основе масел с гидроксильными функциональными группами и сополимера полиолефинов с функциональными группами с эпоксидированным полибутадиеном.
10. Покрывная композиция по п. 9, где массовое соотношение полиола на основе масел с сополимером полиолефинов с функциональными группами и с эпоксидированным полибутадиеном составляет приблизительно от 50:40:10 до приблизительно 89:10:1.
11. Покрывная композиция по п. 9, где массовое соотношение этиленненасыщенного мономерного компонента с полиолами на основе масел с гидроксильными функциональными группами и с сополимером полиолефинов с функциональными группами и с эпоксидированным полибутадиеном составляет приблизительно от 70:19:10:1 до приблизительно 20:40:30:10.
12. Покрывная композиция по п. 1, где этиленненасыщенный мономерный компонент содержит бутилакрилат, метилметакрилат, стирол, бензилметакрилат, гидроксипропилметакрилат, гидроксиэтилакрилат, глицидилметакрилат, акриловую кислоту, метакриловую кислоту, ацетоацетоксиэтилметакрилат, сложный фосфатный эфир монометакрилата или их смесь.
13. Покрывная композиция по п. 1, где инициатор содержит трет-бутилпероксибензоат, трет-бутилпероктоат, дибензоилпероксид, 1,1,3,3-тетраметилбутил-перокси-2-этилгексаноат или их смесь.
14. Покрывная композиция по п. 1, где инициатор присутствует в количестве приблизительно от 0,1 до приблизительно 15 мас.% этиленненасыщенного мономерного компонента.
15. Покрывная композиция по п. 1, где растворитель составляет приблизительно до 90% от общей массы реакционной смеси.
16. Покрывная композиция по п. 1, где кросслинкер содержит
фенолформальдегид, меламинформальдегид, мочевиноформальдегид, бензогуанаминформальдегид, изоцианат, блокированный изоцианат, не содерщие бисфенол A эпоксиды, фенольную смолу, глицидил(мет)акрилатный сополимер, эпоксидированный сорбит, бензогуанамин, гликольурил или их смесь.
17. Покрывная композиция по п. 9, где эпоксидированный полибутадиен представляет собой polybd600, polybd60, polybd600E, polybd700 или их смесь.
18. Покрывная композиция по п. 1, где сополимер полиолефинов с функциональными группами содержит полиэтиленметакриловую кислоту, полиэтиленакриловую кислота, сополимер этилена и малеинового ангидрида, сополимеры пропилена и малеинового ангидрида или их сочетание.
19. Способ покрытия субстрата, включающий
a) проведение реакции эпоксидированного растительного масла с веществом с гидроксильными функциональными группами в присутствии кислотного катализатора и растворителя с получением полиолов на основе масел с гидроксильными функциональными группами;
b) смешивание полиолов на основе масел с гидроксильными функциональными группами с сополимером полиолефинов с функциональными группами с получением смеси;
c) проведение реакции смеси с этиленненасыщенным мономерным компонентом в присутствии инициатора с получением привитого сополимера;
c) сшивание привитого сополимера кросслинкером с получением покрывной композиции и
d) нанесение покрывной композиции на субстрат.
20. Способ по п. 19, где сополимер полиолефинов с функциональными группами содержит полиэтиленметакриловую кислоту, полиэтиленакриловую кислоту, сополимер этилена и малеинового ангидрида, сополимеры пропилена и малеинового ангидрида или их сочетание.
21. Субстрат, покрытый покрывной композицией по п. 1.
22. Субстрат, покрытый способом по п. 19.